(57)【特許請求の範囲】
【請求項１】
ジエン系ゴムと、シリカと、硫黄含有シランカップリング剤と、アミノ酸と、尿素とを含み、
前記アミノ酸がＬ−グルタミン酸、Ｌ−アスパラギン酸およびこれらのエナンチオマーならびにこれらの塩、ならびにこれらの水和物からなる群から選択される少なくとも１つであり、
前記ジエン系ゴム１００質量部に対して、前記シリカを２０〜１２０質量部含有し、
前記シリカ１００質量部に対して、前記硫黄含有シランカップリング剤を３〜１５質量部と、前記アミノ酸を０．５〜１０質量部と、前記尿素を０．２５〜５．０質量部含有し、かつ、
前記尿素が、０．５〜５０質量％尿素水溶液として、前記シリカ１００質量部に対して０．５〜１０質量部混合されるゴム組成物。
【請求項２】
請求項１に記載のゴム組成物をタイヤのトレッドゴムに用いる空気入りタイヤ。
【発明の詳細な説明】
【技術分野】
【０００１】
本発明はゴム組成物に関する。より詳細には、本発明はタイヤ用ゴム組成物に関する。
【背景技術】
【０００２】
タイヤの転がり抵抗を低減する手法として、シリカを配合したゴム組成物を用いることが知られているが、カーボンブラックと対比すると、シリカはゴム分子に対する親和性が高くないため、補強性や耐摩耗性が劣る。
【０００３】
そこで、シリカのゴム分子に対する親和性を高くし、シリカの分散性を向上するため、シランカップリング剤を併用することが一般的である。
【０００４】
ところが、シリカとシランカップリング剤とのカップリング反応（シラニゼーション）が不十分であると、シリカの良好な分散性は得られず、また、カップリング反応が過剰であると、ゴム焼けを招いて品質（特に、補強性）が低下するという問題があった。
【０００５】
このような問題に対し、アミノ酸を配合することによって、シリカの分散性を向上させたゴム組成物が提案されている（特許文献１）。
【先行技術文献】
【特許文献】
【０００６】
【特許文献１】特開２００９−１９０９８号公報
【発明の概要】
【発明が解決しようとする課題】
【０００７】
しかし、さらなるシリカの分散性の向上および転がり抵抗の低減がされたゴム組成物およびそのゴム組成物をタイヤのトレッドゴムに用いる空気入りタイヤが求められていた。
【０００８】
そこで、本発明は、シリカの分散性の向上および転がり抵抗の低減がされたゴム組成物およびそのゴム組成物をタイヤのトレッドゴムに用いる空気入りタイヤを提供することを課題とする。
【課題を解決するための手段】
【０００９】
本発明者らは、前記課題を解決すべく鋭意検討を重ねた結果、ジエン系ゴムと、シリカと、硫黄含有シランカップリング剤とを含むゴム組成物において、アミノ酸および尿素をさらに含み、その尿素が水溶液の状態で混合されるものであると、シリカの分散性の向上および転がり抵抗の低減がされたゴム組成物およびそのゴム組成物をタイヤのトレッドゴムに用いる空気入りタイヤを提供することができることを知得した。
【００１０】
すなわち、本発明は、以下に掲げるゴム組成物およびそのゴム組成物をタイヤのトレッドゴムに用いる空気入りタイヤを提供する。
（１）ジエン系ゴムと、シリカと、硫黄含有シランカップリング剤と、アミノ酸と、尿素とを含み、
前記アミノ酸がＬ−グルタミン酸、Ｌ−アスパラギン酸およびこれらのエナンチオマーならびにこれらの塩、ならびにこれらの水和物からなる群から選択される少なくとも１つであり、
前記ジエン系ゴム１００質量部に対して、前記シリカを２０〜１２０質量部含有し、
前記シリカ１００質量部に対して、前記硫黄含有シランカップリング剤を３〜１５質量部と、前記アミノ酸を０．５〜１０質量部と、前記尿素を０．２５〜５．０質量部含有し、かつ、
前記尿素が、０．５〜５０質量％尿素水溶液として、前記シリカ１００質量部に対して０．５〜１０質量部混合されるゴム組成物。
（２）前記（１）に記載のゴム組成物をタイヤのトレッドゴムに用いる空気入りタイヤ。
【発明の効果】
【００１１】
本発明によれば、シリカの分散性の向上および転がり抵抗の低減がされたゴム組成物およびそのゴム組成物をタイヤのトレッドゴムに用いる空気入りタイヤを提供することができる。
【図面の簡単な説明】
【００１２】
【図１】本発明のタイヤの実施態様の一例を表すタイヤの部分断面概略図である。
【発明を実施するための形態】
【００１３】
［ゴム組成物］
本発明のゴム組成物は、「（１）ジエン系ゴムと、シリカと、硫黄含有シランカップリング剤と、アミノ酸と、尿素とを含み、前記ジエン系ゴム１００質量部に対して、前記シリカを２０〜１２０質量部含有し、前記シリカ１００質量部に対して、前記硫黄含有シランカップリング剤を３〜１５質量部と、前記アミノ酸を０．５〜１０質量部と、前記尿素を０．２５〜５．０質量部含有し、かつ、前記尿素が、０．５〜５０質量％尿素水溶液として、前記シリカ１００質量部に対して０．５〜１０質量部混合されるゴム組成物」である。
【００１４】
なお、アミノ酸と尿素との併用によって、本発明の作用効果が奏されるメカニズムの詳細は不明であるが、アミノ酸が固有に持つ等電点ではシラニゼーション促進効果に限界があるところ、尿素水溶液とともに配合することによって、アミノ酸のカルボキシ基やヒドロキシ基と反応し、酸が中和することによって、見かけ上の等電点を高くすることによって、シランカップリング剤の加水分解を早め、シリカの分散を促進しているものと考えている。また、尿素が単独で混合されても効果がなく、尿素水溶液として混合されることにより、本発明の効果が達成できると考えている。ただし、本発明の作用効果は、このメカニズムによるものに限定されるものではない。
【００１５】
以下、各成分について詳細に説明する。
〈ジエン系ゴム〉
本発明のゴム組成物に含有するジエン系ゴムは、主鎖に二重結合を有するものであれば特に限定されず、その具体例としては、天然ゴム（ＮＲ）、イソプレンゴム（ＩＲ）、スチレン・ブタジエンゴム（ＳＢＲ）、ブタジエンゴム（ＢＲ）、クロロプレンゴム（ＣＲ）、アクリロニトリルブタジエンゴム（ＮＢＲ）、エチレン−プロピレン−ジエン共重合体ゴム（ＥＰＤＭ）、スチレン−イソプレンゴム、イソプレン−ブタジエンゴム、ニトリルゴム、水添ニトリルゴム等が挙げられ、これらを１種単独で用いてもよく、２種以上を併用してもよい。
【００１６】
これらのうち、ウェット性能と補強性能とのバランスが取れるという理由から、スチレン・ブタジエンゴム（ＳＢＲ）、ブタジエンゴム（ＢＲ）を用いるのが好ましく、これらを併用するのがより好ましい。
【００１７】
ジエン系ゴムとしてスチレン・ブタジエンゴム（ＳＢＲ）およびブタジエンゴム（ＢＲ）を併用する場合には、ジエン系ゴム１００質量部中、ＳＢＲが５０〜９０質量部であることが好ましく、６０〜８５質量部であることがより好ましい。この範囲内であると、加硫後のゴム組成物の一般的物性がより良好なものとなる。
【００１８】
〈シリカ〉
本発明のゴム組成物に含有するシリカは特に限定されず、タイヤ等の用途でゴム組成物に配合されている従来公知の任意のシリカを用いることができる。
【００１９】
前記シリカとしては、具体的には、例えば、ヒュームドシリカ、焼成シリカ、沈降シリカ、粉砕シリカ、溶融シリカ、コロイダルシリカ等が挙げられ、これらを１種単独で用いてもよく、２種以上を併用してもよい。
【００２０】
本発明においては、前記シリカの含有量は、前記ジエン系ゴム１００質量部に対してシリカを２０〜１２０質量部であり、得られるタイヤの耐摩耗性が良好となり、補強性指数すなわち転がり抵抗性能のバランスが良好となるため、４０〜１００質量部であるのがより好ましい。
【００２１】
〈硫黄含有シランカップリング剤〉
本発明のゴム組成物に含有する硫黄含有シランカップリング剤は特に限定されず、タイヤ等の用途でゴム組成物に配合されている従来公知の任意のシランカップリング剤を用いることができる。
【００２２】
前記シランカップリング剤としては、具体的には、例えば、３−トリメトキシシリルプロピル−Ｎ，Ｎ−ジメチルチオカルバモイル−テトラスルフィド、トリメトキシシリルプロピル−メルカプトベンゾチアゾールテトラスルフィド、トリエトキシシリルプロピル−メタクリレート−モノスルフィド、ジメトキシメチルシリルプロピル−Ｎ，Ｎ−ジメチルチオカルバモイル−テトラスルフィド、ビス−［３−（トリエトキシシリル）−プロピル］テトラスルフィド、ビス−［３−（トリメトキシシリル）−プロピル］テトラスルフィド、ビス−［３−（トリエトキシシリル）−プロピル］ジスルフィド、３−メルカプトプロピル−トリメトキシシラン、３−メルカプトプロピル−トリエトキシシラン等が挙げられ、これらを１種単独で用いてもよく、２種以上を併用してもよい。
【００２３】
本発明においては、前記硫黄含有シランカップリング剤の含有量は、前記シリカ１００質量部に対して３〜１５質量部であり、得られるタイヤの耐摩耗性が良好となり、補強性指数すなわち転がり抵抗性能のバランスが良好となるため、５〜１０質量部であるのがより好ましい。
【００２４】
〈アミノ酸〉
本発明のゴム組成物に使用することができるアミノ酸は、１分子中に、１個以上のアミノ基（−ＮＲＲ’で表される基（ＲおよびＲ’はそれぞれ独立に水素原子または一価の有機基を表す。）をいう。）および／またはイミノ基（＝ＮＲ”または＞ＮＲ”で表される基（Ｒ”は水素原子または一価の有機基を表す。）をいう。）と、１個以上のカルボキシ基とを有する有機化合物であれば特に限定されない。
【００２５】
本発明においては、前記アミノ酸の含有量は、前記シリカ１００質量部に対して０．５〜１０質量部であり、０．５〜５．０質量部が好ましく、１．０〜３．０質量部がより好ましい。また、上記アミノ酸は、１種類を単独で、または２種類以上を組合せて、使用することができる。
【００２６】
また、上記アミノ酸は、上記アミノ基またはイミノ基と、上記カルボキシ基とが、同一の炭素原子に結合していてもよいし、相違する炭素原子に結合していてもよい。さらに、上記相違する炭素原子は、隣接する炭素原子であってもよいし、隣接しない炭素原子であってもよい。
【００２７】
また、上記アミノ酸にエナンチオマーが存在する場合には、そのエナンチオマーもまた使用することができる。エナンチオマーの関係にあるアミノ酸はその一方を使用してもよいし、他方を使用してもよいし、両方を組み合わせて使用してもよい。
【００２８】
また、上記アミノ酸にジアステレオマーが存在する場合には、そのジアステレオマーもまた使用することができる。ジアステレオマーの関係にあるアミノ酸は、いずれか１つを使用してもよいし、２つ以上を組み合わせて使用してもよい。
【００２９】
また、上記アミノ酸は、塩の形態でも使用することができる。塩の形態としては、例えば、リチウム塩、ナトリウム塩、カリウム塩、マグネシウム塩、カルシウム塩、バリウム塩等の金属塩；塩酸塩、硝酸塩等の無機酸塩；酢酸塩等の脂肪族カルボン酸塩；ｏ−アセチルサリチル酸塩等の芳香族カルボン酸塩；ｐ−トルエンスルホン酸塩等の芳香族スルホン酸塩；などが挙げられる。このようなアミノ酸の金属塩としては、例えば、Ｌ−グルタミン酸ナトリウムが挙げられ、無機酸塩としては、例えば、Ｌ−リシン塩酸塩が挙げられる。
また、上記アミノ酸は、アルコールとのエステルの形態でも使用することができる。また、上記アミノ酸が水酸基を有する場合には、リン酸等のオキソ酸とのエステルの形態でも使用することができる。このようなアミノ酸のリン酸エステルとしては、例えば、Ｏ−ホスホセリン等が挙げられる。
【００３０】
また、上記アミノ酸ならびにその塩およびエステルは、水和物の形態でも使用することができる。
【００３１】
上記アミノ酸としては、グリシン、アラニン等のα−アミノ酸；β−アラニン（３−アミノプロパン酸）等のβ−アミノ酸；γ−アミノ酪酸（ＧＡＢＡ）等のγ−アミノ酸；などが挙げられる。
【００３２】
上記α−アミノ酸としては、下記式（ｉ）または（ｉｉ）で表されるものが好ましい。
【化１】
0005887709.tif 000002
［ここで、Ｒ１、Ｒ２、Ｒ３およびＲ４はそれぞれ独立に水素原子または有機基であり、Ｒ１とＲ２とは一緒になって環を形成してもよく、Ｒ３とＲ４とは一緒になって環を形成してもよい。］
【００３３】
上記式（ｉ）または（ｉｉ）で表されるα−アミノ酸としては、具体的には、例えば、グリシン、Ｌ−アラニン、Ｌ−アルギニン、Ｌ−アスパラギン、Ｌ−アスパラギン酸、Ｌ−システイン、Ｌ−グルタミン、Ｌ−グルタミン酸、Ｌ−ヒスチジン、Ｌ−イソロイシン、Ｌ−ロイシン、Ｌ−リシン、Ｌ−メチオニン、Ｌ−フェニルアラニン、Ｌ−プロリン、Ｌ−セリン、Ｌ−トレオニン、Ｌ−トリプトファン、Ｌ−チロシン、Ｌ−バリン、Ｌ−ピロリシン、Ｌ−セレノシステイン、Ｌ−シスチン、Ｌ−ヒドロキシリシン、Ｌ−ヒドロキシプロリン、Ｏ−ホスホ−Ｌ−セリン、サイロキシン、Ｌ−ピログルタミン酸、Ｌ−シトルリンおよびＬ−オルニチンならびにこれら（グリシンを除く。）のエナンチオマー（例えば、Ｄ体のことである。）からなる群から選択される少なくとも１つが挙げられる。
【００３４】
上記α−アミノ酸としては、下記式（ｉｉｉ）または（ｉｖ）で表されるものがより好ましい。
【化２】
0005887709.tif 000003
［ここで、Ｒ５およびＲ６はそれぞれ独立に水素原子または有機基を表す。］
【００３５】
上記式（ｉｉｉ）または（ｉｖ）で表されるα−アミノ酸としては、具体的には、例えば、グリシン、Ｌ−アラニン、Ｌ−アルギニン、Ｌ−アスパラギン、Ｌ−アスパラギン酸、Ｌ−システイン、Ｌ−グルタミン、Ｌ−グルタミン酸、Ｌ−ヒスチジン、Ｌ−イソロイシン、Ｌ−ロイシン、Ｌ−リシン、Ｌ−メチオニン、Ｌ−フェニルアラニン、Ｌ−セリン、Ｌ−トレオニン、Ｌ−トリプトファン、Ｌ−チロシン、Ｌ−バリン、Ｌ−ピロリシン、Ｌ−セレノシステイン、Ｌ−シスチン、Ｌ−ヒドロキシリシン、Ｏ−ホスホ−Ｌ−セリン、サイロキシン、Ｌ−ピログルタミン酸、Ｌ−シトルリンおよびＬ−オルニチンならびにこれら（グリシンを除く。）のエナンチオマー（例えば、Ｄ体のことである。）からなる群から選択される少なくとも１つが挙げられる。
【００３６】
さらに好ましいα−アミノ酸としては、グリシン、Ｌ−アラニン、Ｌ−アルギニン、Ｌ−アスパラギン、Ｌ−アスパラギン酸、Ｌ−システイン、Ｌ−グルタミン、Ｌ−グルタミン酸、Ｌ−ヒスチジン、Ｌ−イソロイシン、Ｌ−ロイシン、Ｌ−リシン、Ｌ−メチオニン、Ｌ−フェニルアラニン、Ｌ−セリン、Ｌ−トレオニン、Ｌ−トリプトファン、Ｌ−チロシンおよびＬ−バリンならびにこれら（グリシンを除く。）のエナンチオマー（例えば、Ｄ体のことである。）からなる群から選択される少なくとも１つが挙げられる。
【００３７】
いっそう好ましいα−アミノ酸としては、グリシン、Ｌ−アルギニン、Ｄ−アルギニン、Ｌ−グルタミン酸、Ｄ−グルタミン酸、Ｌ−セリンおよびＤ−セリンからなる群から選択される少なくとも１つが挙げられる。
【００３８】
また、上記α−アミノ酸としては、等電点３．０〜１１．０であるものが好ましく、等電点５．０〜１１．０であるものがより好ましい。
【００３９】
上記等電点３．０〜１１．０のα−アミノ酸としては、例えば、Ｌ−アラニン（等電点  ６．０）、Ｌ−アルギニン（等電点  １０．７６）、Ｌ−アスパラギン（等電点  ５．４１）、Ｌ−システイン（等電点  ５．０５）、Ｌ−グルタミン（等電点  ５．６５）、Ｌ−グルタミン酸（等電点  ３．２２）、グリシン（等電点  ５．９７）、Ｌ−ヒスチジン（等電点  ７．５９）、Ｌ−イソロイシン（等電点  ６．０５）、Ｌ−ロイシン（等電点  ５．９８）、Ｌ−リシン（等電点  ９．７５）、Ｌ−メチオニン（等電点  ５．７４）、Ｌ−フェニルアラニン（等電点  ５．４８）、Ｌ−プロリン（等電点  ６．３０）、Ｌ−セリン（等電点  ５．６８）、Ｌ−トレオニン（等電点  ６．１６）、Ｌ−トリプトファン（等電点  ５．８９）、Ｌ−チロシン（等電点  ５．６６）およびＬ−バリン（等電点  ５．９６）ならびにこれら（グリシンを除く。）のエナンチオマー（例えば、Ｄ体のことである。）からなる群から選択される少なくとも１つ以上のアミノ酸が挙げられる。
【００４０】
〈尿素〉
尿素は特に限定されず、従来公知の尿素を使用することができる。グレードは特に限定されず、例えば、一般有機合成用、生化学用など、各種のグレードを使用することができる。
【００４１】
前記尿素の含有量は、前記シリカ１００質量部に対して０．２５〜５．０質量部であり、０．５〜４．０質量部が好ましく、１．０〜３．０質量部がより好ましい。また、前記尿素は、０．５〜５０質量％水溶液として、シリカ１００質量部に対して０．５〜１０質量部が、ジエン系ゴムその他の成分と混合される。前記尿素を水溶液とするための水は、特に限定されず、水道水、純水（イオン交換水、蒸留水、ＲＯ水等）、超純水（ミリＱ水等）などを用いることができる。
【００４２】
〈前記以外の成分〉
本発明のゴム組成物には、前記成分の他に、シリカ以外のフィラー（例えば、カーボンブラック等）、加硫または架橋剤、加硫または架橋促進剤、酸化亜鉛、軟化剤（オイル）、老化防止剤、可塑剤等のタイヤ用ゴム組成物に一般的に用いられている各種のその他添加剤を配合することができる。これらの添加剤の配合量は本発明の目的に反しない限り、従来の一般的な配合量とすることができる。
【００４３】
［ゴム組成物の製造方法］
本発明のゴム組成物は、前記した成分を混合・混錬することによって製造することができる。
前記した成分のうち、尿素は、０．５〜５０質量％水溶液として、シリカ１００質量部に対して０．５〜１０質量部が、ジエン系ゴムその他の成分と混合される。尿素が水溶液として混合されると、本発明のゴム組成物中の尿素の分散性が良好なものとなり、尿素とアミノ酸との混合性も向上する。
また、前記した成分のうち、加硫（架橋）剤および加硫（架橋）促進剤以外の成分を混合および混練してマスターバッチを作成し、このマスターバッチに加硫（架橋）剤および加硫（架橋）促進剤を混合し、オープンロール等を用いて混練してゴム組成物を製造することが好ましい。このように、加硫（架橋）剤および加硫（架橋）促進剤以外の成分からなるマスターバッチを作成し、そのマスターバッチに加硫（架橋）剤および加硫（架橋）促進剤を混合・混練すると、加硫（架橋）剤および加硫（架橋）促進剤を混合してからの混練時間を短くすることができ、不均一な加硫（架橋）が生じることによる加硫（架橋）ゴム組成物の物性低下を防止することができるうえ、加硫（架橋）の制御が容易となる。
【００４４】
［空気入りタイヤ］
本発明の空気入りタイヤ（以下、単に「本発明のタイヤ」ともいう。）は、上述した本発明のゴム組成物を用いた空気入りタイヤである。
図１に、本発明のタイヤの実施態様の一例を表すタイヤの部分断面概略図を示すが、本発明のタイヤは図１に示す態様に限定されるものではない。
【００４５】
図１において、符号１はビード部を表し、符号２はサイドウォール部を表し、符号３はタイヤトレッド部を表す。
また、左右一対のビード部１間においては、繊維コードが埋設されたカーカス層４が装架されており、このカーカス層４の端部はビードコア５およびビードフィラー６の廻りにタイヤ内側から外側に折り返されて巻き上げられている。
また、タイヤトレッド３においては、カーカス層４の外側に、ベルト層７がタイヤ１周に亘って配置されている。
また、ビード部１においては、リムに接する部分にリムクッション８が配置されている。
【００４６】
本発明のタイヤは、例えば、本発明のゴム組成物が含有するジエン系ゴム、加硫剤または架橋剤、加硫促進剤または架橋促進剤の種類およびその配合割合に応じた温度で加硫または架橋し、トレッド部やサイドウォール部等を形成することにより製造することができる。
【００４７】
本発明においては、シリカの分散性が向上し、転がり抵抗の低減がされる。また、耐摩耗性および補強性も優れたものとなる。そのため、他の部材よりもシリカの配合量が多いタイヤトレッド部を本発明のゴム組成物で形成することが好ましい。
【実施例】
【００４８】
以下、実施例によって本発明をさらに具体的に説明するが、本発明の範囲をこれらの実施例に限定するものではない。
【００４９】
［ゴム組成物］
〈標準例、実施例１、参考例２〜４、比較例１〜８〉
第１表の標準例の欄、実施例の欄、参考例の欄および比較例の欄に示すとおり、標準例、実施例１、参考例２〜４および比較例１〜８に係るゴム組成物は、第１表に示す各成分を、第１表に示す配合量で配合して製造した。
【００５０】
［試験評価方法］
〈Ｇ’０．２８（シリカの分散性の指標）〉
未加硫ゴムを用いて１６０℃で２０分間の加硫を行い、歪率０．２８％〜３０．０％までの歪せん断応力Ｇ’を測定した（単位：ＭＰａ）。測定には、粘弾性測定装置ＲＰＡ２０００（アルファテクノロジーズ社製）を使用した。歪率０．２８％時のＧ’（Ｇ’０．２８）と歪３０．０％時のＧ’（Ｇ’３０．０）との差ΔＧ’＝（Ｇ’０．２８−Ｇ’３０．０）を計算し、標準例の測定値を基準（１００）として、実施例１、参考例２〜４、比較例１〜８の測定値を指数で表した。指数が小さいほどシリカ分散性が良好である。
【００５１】
〈Ｍ３００／Ｍ１００（補強性の指標）〉
得られたゴム組成物を、１５０×１５０×２ｍｍの金型を用いて１６０℃で２０分間プレス加硫し、厚さ２ｍｍの加硫ゴムシートを成形した。
この加硫ゴムシートから３号ダンベル状の試験片を打ち抜き、ＪＩＳ  Ｋ  ６２５１：２００４に準拠して１００％モジュラス（Ｍ１００）および３００％モジュラス（Ｍ３００）を測定し、Ｍ３００／Ｍ１００の値を求めた。標準例の値を基準（１００）として、実施例１、参考例２〜４、比較例１〜８のＭ３００／Ｍ１００の値を指数で表した。これを補強性の指標とした。指数が大きいほど補強性が良好である。
【００５２】
〈反発弾性（４０℃）（転がり抵抗の指標）〉
加硫ゴムについて、ＪＩＳ  Ｋ  ６２５５：１９９６に準拠して、リュプケ式反発弾性試験を４０℃の恒温槽内で行い、温度４０℃での反発弾性を測定した。標準例の値を基準（１００）として、実施例１、参考例２〜４、比較例１〜８の反発弾性の測定値を指数で表した。これを転がり抵抗の指標とした。指数が大きいほど転がり抵抗性能が良好である。
【００５３】
〈耐摩耗性（耐摩耗性の指標）〉
加硫ゴムについて、ＪＩＳ  Ｋ  ６２６４−２：２００５に準拠して、ランボーン摩耗性試験機（岩本製作所社製）を使用し、荷重５ｋｇ（＝４９Ｎ）、スリップ率２５％、時間４分、室温の条件で摩耗減量を測定した。標準例の値を基準（１００）として、実施例１、参考例２〜４、比較例１〜８の摩耗減量の測定値を指数で表した。これを耐摩耗性の指標とした。指数が大きいほど耐摩耗性が良好である。
【００５４】
【表１】
0005887709.tif 000004
【００５５】
第１表に示す各成分は以下に掲げるものである。また、各成分の配合量は質量部単位で表している。
（１）ジエン系ゴム
・ＳＢＲ：スチレン・ブタジエンゴム（ＢＵＮＡ  ＶＳＬ  ５０２５−１  ＨＭ，ランクセス社製；油展，第１表には展開油分２８．１質量部を除いたスチレン・ブタジエンゴムの正味質量部を表す）
・ＢＲ：ブタジエンゴム（Ｎｉｐｏｌ（Ｒ）  １２２０，日本ゼオン社製）
（２）シリカ、シランカップリング剤
・シリカ１：沈降シリカ（Ｚｅｏｓｉｌ（Ｒ）  １１６５ＭＰ，ローディア社製）
・シランカップリング剤１：硫黄含有シランカップリング剤（Ｓｉ６９（Ｒ），エボニック・デグッサ社製；３，３′−ビス（トリエトキシシリルプロピル）テトラスルフィド）
（３）アミノ酸
・アミノ酸１：Ｌ−グルタミン酸
・アミノ酸２：グリシン
・アミノ酸３：Ｌ−アルギニン
（４）尿素、尿素水溶液
・尿素水溶液１：５０質量％尿素水溶液（下記尿素および蒸留水から調製）
・尿素水溶液２：０．１質量％尿素水溶液（下記尿素および蒸留水から調製）
・尿素１：尿素（東京化成工業社製）
・水１：蒸留水
（５）軟化剤
・軟化剤１：アロマオイル（プロセスＸ−１４０，ジャパンエナジー社製）
（６）加硫剤、加硫促進剤、加硫促進助剤
・加硫剤１：硫黄（油処理イオウ，細井化学社製）
・加硫促進剤１：チアゾール系加硫促進剤（ＣＢＳ，フレキシス社製；Ｎ−シクロヘキシル−２−ベンゾチアゾリルスルフェンアミド）
・加硫促進剤２：グアニジン系加硫促進剤（ＤＰＧ，フレキシス社製；ジフェニルグアニジン）
・加硫促進助剤１：酸化亜鉛（亜鉛華３種，正同化学社製）
・加硫促進助剤２：ステアリン酸（ビーズステアリン酸ＹＲ，日油社製）
【００５６】
［試験結果の説明］
〈実施例１、参考例２〜４〉
（１）シリカ分散性の指標であるＧ’０．２８は、標準例の１００に対して、５２〜６３の範囲内であり、顕著な改善が認められた。
（２）補強性の指標であるＭ３００／Ｍ１００は、標準例の１００に対して、１１３〜１１６の範囲内であり、顕著な改善が認められた。
（３）転がり抵抗の指標である反発弾性（４０℃）は、標準例の１００に対して、１０４〜１０９の範囲内であり、顕著な改善が認められた。
（４）耐摩耗性は、標準例の１００に対して、１１７〜１２５の範囲内であり、顕著な改善が認められた。
【００５７】
〈比較例１〜８〉
《比較例１》
アミノ酸を配合したが、尿素水溶液を配合しなかった比較例である。
シリカ分散性の指標であるＧ’０．２８には改善が認められたが、補強性の指標であるＭ３００／Ｍ１００、転がり抵抗の指標である反発弾性（４０℃）および耐摩耗性は、いずれも、標準例から悪化していた。
【００５８】
《比較例２》
アミノ酸および尿素水溶液を配合せず、水を配合した比較例である。
シリカ分散性の指標であるＧ’０．２８および補強性の指標であるＭ３００／Ｍ１００は、標準例から改善が認められたが、転がり抵抗の指標である反発弾性（４０℃）には改善が認められず、しかも、耐摩耗性が悪化していた。
【００５９】
《比較例３》
アミノ酸および尿素水溶液を配合せず、尿素を粉末の状態で配合した比較例である。
シリカ分散性の指標であるＧ’０．２８および補強性の指標であるＭ３００／Ｍ１００は、標準例から改善が認められたが、転がり抵抗の指標である反発弾性（４０℃）および耐摩耗性には改善が認められなかった。
【００６０】
《比較例４》
第１表に示すとおりに各成分を配合した比較例である。
シリカ分散性の指標であるＧ’０．２８、補強性の指標であるＭ３００／Ｍ１００および耐摩耗性は、標準例から改善が認められたが、転がり抵抗の指標である反発弾性（４０℃）には改善が認められなかった。
【００６１】
《比較例５》
アミノ酸を配合せず、尿素水溶液を配合した比較例である。
シリカ分散性の指標であるＧ’０．２８、補強性の指標であるＭ３００／Ｍ１００および耐摩耗性は、標準例から改善が認められたが、転がり抵抗の指標である反発弾性（４０℃）は十分な改善が認められなかった。
【００６２】
《比較例６》
アミノ酸を配合せず、尿素水溶液を配合した比較例である。比較例５とは、尿素水溶液の濃度が異なり、本比較例の方が薄い。
シリカ分散性の指標であるＧ’０．２８、補強性の指標であるＭ３００／Ｍ１００、転がり抵抗の指標である反発弾性（４０℃）および耐摩耗性のいずれについても、標準例から改善が認められなかった。
【００６３】
《比較例７》
アミノ酸を配合したが、尿素水溶液を配合せず、尿素および水を個別に配合した比較例である。
シリカ分散性の指標であるＧ’０．２８、補強性の指標であるＭ３００／Ｍ１００および耐摩耗性は、標準例から改善が認められたが、転がり抵抗の指標である反発弾性（４０℃）は十分な改善が認められなかった。
【００６４】
《比較例８》
アミノ酸を配合したが、尿素水溶液を配合せず、さらに、シランカップリング剤を配合しなかった比較例である。
シリカ分散性の指標であるＧ’０．２８、補強性の指標であるＭ３００／Ｍ１００および耐摩耗性は、標準例から改善が認められたが、転がり抵抗の指標である反発弾性（４０℃）は十分な改善が認められなかった。
【符号の説明】
【００６５】
１  ビード部
２  サイドウォール部
３  タイヤトレッド部
４  カーカス層
５  ビードコア
６  ビードフィラー
７  ベルト層
８  リムクッション
【図１】
0005887709.tif 000005